(57)【要約】【課題】ウエットティッシュと、これを密封包装する袋とからなり、ウエットティッシュごと電子レンジで加熱処理するのに適した包装体であって、加熱処理時に袋の内圧が一定圧以上となると先破れする弱接合部の剥離強度の好適な数値範囲を求める。【解決手段】袋２を構成する袋基材は、ヒートシール性を有するシール層４を含むプラスチックフィルム５からなる。袋２は、シール層４の面側を互いに接当させて、プラスチックフィルム５の幅方向の重畳した端部を合掌状に接合するセンターシール部７と、長尺方向の両端部を接合するエンドシール部９とを有する。センターシール部７の全部または一部に、２．０Ｎ〜８．０Ｎ／１５ｍｍの剥離強度を有する弱接合部を設ける。【選択図】　　　　図１
2004123187.tif 000002
【特許請求の範囲】
【請求項１】
ウエットティッシュ１と、これを密封包装する袋２とからなり、ウエットティッシュ１ごと電子レンジで加熱処理するのに適した包装体であって、
袋２を構成する袋基材が、ヒートシール性を有するシール層４を含むプラスチックフィルム５からなり、
袋２が、シール層４の面側を互いに接当させて、プラスチックフィルム５の幅方向の重畳した端部を合掌状に接合するセンターシール部７と、長尺方向の両端部を接合するエンドシール部９とを有しており、
センターシール部７の全部または一部に、２．０Ｎ〜８．０Ｎ／１５ｍｍの剥離強度を有する弱接合部が設けられていることを特徴とする加熱処理用包装体。
【請求項２】
シール層４が、イージーピール性を示すイージーピールフィルムである請求項１記載の加熱処理用包装体。
【請求項３】
ウエットティッシュ１と、これを密封包装するプラスチック製の容器２０とからなり、ウエットティッシュ１ごと電子レンジで加熱するのに適した包装体であって、
容器２０は、上部開口の周縁に水平状のフランジ壁２５を有し、内部にウエットティッシュ１を収容した容器本体２１と、フランジ壁２５の上面に接合されて容器本体２１の出入口を密閉する蓋体２２とからなり、
フランジ壁２５と蓋体２２との接合部３０の全部又は一部に、２．０Ｎ〜８．０Ｎ／１５ｍｍの剥離強度を有する弱接着部が設けられていることを特徴とする加熱処理用包装体。
【請求項４】
蓋体２２が、シール層４を含む積層構造をなしており、
シール層４が、イージーピール性を示すイージーピールフィルムであり、
フランジ壁２５の上面の全周にわたって、凸条２６が形成されており、
シール層４が、凸条２６において全周にわたり線状にヒートシールされている請求項３記載の加熱処理用包装体。
【発明の詳細な説明】
【０００１】
【発明の属する技術分野】
本発明は、ウエットティッシュごと電子レンジにより加熱できる包装体に関する。
【０００２】
【従来の技術】
この種の包装体の従来例に特許文献１がある。この包装体は、重畳する縁部を接着してなるプラスチックフィルム製の袋と、その内部に収納されたウエットティッシュとからなり、縁部に３００ｇ／ｃｍ２　〜７００ｇ／ｃｍ２　の接着強度の弱接合部を設けてある。その実施の形態の欄には、電子レンジによる加熱時に、袋の内圧が限界強度に達する前に弱接合部が先破れして、袋が急激に破裂することに起因する破裂音の発生を防ぐことができる旨の記載がある。
【０００３】
【特許文献１】
特開２００１−３１１３５号公報（段落番号００１１、図５）
【０００４】
【発明が解決しようとする課題】
特許文献１では、弱接合部の接着強度の特定方法に疑問がある。すなわち「ｇ／ｃｍ２　」で規定される単位は、せん断応力値又はシール時の加圧値のいずれにも解釈できるが、いずれに解釈に拠っても包装体は製造できない。まず、前者の解釈に基づいて、種々の接着剤でプラスチックフィルムを接着して、当該フィルムの接着部分のせん断応力値を測定した。しかし、最も接着力の弱い接着剤を使用した場合でも、せん断応力の測定値は上記数値の数十倍から数百倍の値となり、従って、上記数値範囲はプラスチックフィルムの１平方センチメートルの接着強度としては小さ過ぎて、現実的な値であるとは言えない。
【０００５】
次に、後者の解釈に基づいて、３００〜７００ｇ／ｃｍ２　の範囲内でフィルムを加圧溶着して、袋の形成を試みた。しかし、加圧溶着による接着具合は、加圧温度や加圧時間の設定によって大きく左右されるものであり、加圧値だけでは接着具合を規定することはできない。つまり、上記数値範囲にかかる加圧値だけでは構成が不明瞭であり、袋の製造は不可能である。
【０００６】
以上のような特許文献１の問題点を踏まえたうえで、本発明者等は、この種のプラスチックフィルムの接合具合の特定には、「Ｎ／ｍｍ」で示される剥離強度を用いることが好適であるとの知見に基づいて、本発明を完成するに至った。すなわち本発明の目的は、電子レンジによる加熱処理に適したウエットティッシュ収納の包装体において、弱接合部の剥離強度の好適な数値範囲を求めることにある。
【０００７】
【課題を解決するための手段】
本発明は、図１および図２に示すごとく、ウエットティッシュ１と、これを密封包装する袋２とからなり、ウエットティッシュ１ごと電子レンジで加熱処理するのに適した加熱処理用包装体である。袋２を構成する袋基材は、ヒートシール性を有するシール層４を含むプラスチックフィルム５からなる。図１ないし図３に示すごとく、袋２は、シール層４の面側を互いに接当させて、プラスチックフィルム５の幅方向の重畳した端部を合掌状に接合するセンターシール部７と、長尺方向の両端部を接合するエンドシール部９とを有している。そして、センターシール部７の全部または一部に、２．０Ｎ〜８．０Ｎ／１５ｍｍの剥離強度を有する弱接合部が設けられていることを特徴とする。
【０００８】
ここ言うウエットティッシュとは、水分を含浸した布、不織布、紙の総称であり、おしぼりや濡れタオルを含む。アルコール分や各種薬剤を含むものであってもよい。また、ここで言うプラスチックフィルム５には、紙からなる層を有するものも含まれ、要は最内面の層がヒートシール性を有するシール層４であればよい。剥離強度とは、図４に示すごとく、袋２から切り出した１５ｍｍ幅のサンプル１１に対して１８０°剥離を行ったときの応力値である。
【０００９】
具体的には、シール層４は、イージーピール性を示すイージーピールフィルムとする。イージーピールフィルムの種別は、凝集剥離タイプ、層間剥離タイプ、界面剥離タイプのいずれであってもよい。凝集剥離タイプとは、シール層４の凝集力（材料自体の強度）が、その隣接層との接着力に対してあまりに小さく、シール層４自身が破壊されて剥離するものをいう（図７参照）。層間剥離タイプとは、シール層４と隣接する複合層との間で剥離が起こるものをいう。界面剥離タイプとは、ヒートシール条件等を調整して、剥離強度を調整したものをいう。
【００１０】
また、本発明は、図５に示すような、ウエットティッシュ１と、これを密封包装するプラスチック製の容器２０とからなり、ウエットティッシュ１ごと電子レンジで加熱するのに適した加熱処理用包装体である。容器２０は、上部開口の周縁に水平状のフランジ壁２５を有し、内部にウエットティッシュ１を収容した容器本体２１と、フランジ壁２５の上面に接合されて容器本体２１の出入口を密閉する蓋体２２とからなる。そして、フランジ壁２５と蓋体２２との接合部３０の全部又は一部に、２．０Ｎ〜８．０Ｎ／１５ｍｍの剥離強度を有する弱接着部が設けられていることを特徴とする。
【００１１】
ウエットティッシュ、剥離強度などの定義は、上述と同様である。すなわち、ウエットティッシュとは、水分を含浸した布、不織布、紙の総称であり、おしぼりや濡れタオルを含む。アルコール分や各種薬剤を含むものであってもよい。剥離強度とは、図４に示すごとく、袋２から切り出した１５ｍｍ幅のサンプル１１に対して１８０°剥離を行ったときの応力値である。蓋体２２は、プラスチックを素材とするもののほか、紙を素材とするものも含まれ、要は、蓋体２２の最下面の層（シール層４）が、フランジ壁２５の上面に接合されるものであればよい。
【００１２】
具体的には、蓋体２２は、シール層４を含む積層構造をなすものとし、シール層４が、イージーピール性を示すイージーピールフィルムとする。フランジ壁２５の上面の全周にわたって凸条２６を形成し、蓋体２２を凸条２６において全周にわたり線状にヒートシールする。
【００１３】
【発明の作用効果】
本発明の加熱処理用包装体では、センターシール部７の全部または一部に弱接合部を設けたので、電子レンジによる加熱処理時に水蒸気の発生等により袋２の内圧が一定以上に上昇すると、センターシール部７に設けた弱接合部が剥離して内部気体が排出される。これにより、袋２の内圧を低下させて、爆発的な破裂を防ぐことができる。
【００１４】
弱接合部の剥離強度は、２．０Ｎ／１５ｍｍ以上、８．０Ｎ／１５ｍｍ以下とする。弱接合部の剥離強度が２．０Ｎ／１５ｍｍを下回ると、流通過程における破壊耐性と、電子レンジによる加熱処理における蒸し効果が得られない。８．０Ｎ／１５ｍｍを上回ると、逃圧が阻害され、急激に上昇した内圧力により、破裂音を伴って袋２が爆発するおそれがある。
【００１５】
より好ましい弱接合部の剥離強度は、４．０Ｎ／１５ｍｍ以上、６．０Ｎ／１５ｍｍ以下である。弱接合部の剥離強度が４．０Ｎ／１５ｍｍを下回ると、蒸ムラが生じる。６．０Ｎ／１５ｍｍを上回ると、僅かであるが、破裂音が生じる。
【００１６】
センターシール部７に弱接合部を設けてあると、袋２が加熱膨張したとき、袋２の膨張頂上部に弱接合部を位置させることができるので、良好な逃圧効果が得られる。加熱処理後においては、対面する端辺６・６を指で摘み、ヒートシール部７を袋２の中央部から引き剥がすように引っ張るだけで、袋２を大きく開封して、ウエットティッシュ１を取り出すことができる。つまり、例えば鋏で端部を切除するなどの手間が不要となり、袋２の開封作業を容易に行うことができる。
【００１７】
シール層４が、イージーピール性を示すイージーピールフィルムとしてあると、センターシール部２に沿った開封作業をより軽滑に行うことができる。このときのイージーピールフィルムの剥離形態としては、凝集剥離タイプ、層間剥離タイプ又は界面剥離タイプの三種が考えられるが、凝集剥離タイプ又は層間剥離タイプのフィルムが好ましい。これは、界面剥離タイプは、シール条件、使用条件、経時的な変化などで強度変化が起き易く、他の二種に比べてシール安定性や強度安定性に劣るからである。尤も、界面剥離タイプのイージーピールフィルムであってもよい。
【００１８】
また、図５にかかる本発明の加熱処理用包装体においては、フランジ壁２５と蓋体２２との接合部３０の全部又は一部に、２．０Ｎ〜８．０Ｎ／１５ｍｍの剥離強度を有する弱接着部を設けたので、電子レンジによる加熱処理時に水蒸気の発生等により容器２０の内圧が一定以上に上昇すると、弱接合部が剥離して内部気体が排出されることで、内圧を低下させて、容器２０の爆発的な破裂を防ぐことができる。
【００１９】
フランジ壁２５の全面に蓋体２２がヒートシールされる形態では、フランジ壁２５や蓋体２２の肉厚にバラツキがあると、両者間のシール安定性（剥離強度）が不均一となりやすい。その点、本発明のごとく、フランジ壁２５の上面の全周にわたって凸条２６が形成されていて、シール層４が凸条２６において全周にわたり線状にヒートシールされるようにしてあると、フランジ壁２５の肉厚のバラツキの影響を低く抑えて、両者２２・２５の剥離強度を一定に保つことが容易である。また、凸条２６により形成されたシール層４の凹凸線により、その引き裂きが案内され、僅かな力で蓋部２２を開封することが可能で、加熱処理後の蓋部２２の開封作業も容易に行うことができる。
【００２０】
【発明の実施の形態】
（第１実施例）
図１ないし図３は本発明に係る加熱処理用包装体の実施例を示す。この加熱処理用包装体は、図１および図２に示すごとく、円柱状に丸められたウエットティッシュ１と、ティッシュ１の全体を密封包装するプラスチックフィルム製の袋２とからなる。
【００２１】
袋２は、図２に示すようなガスバリアー層３とシール層４とからなる積層フィルムを基材とする。ガスバリアー層３を複数層有するものであってもよい。シール層４は、ヒートシールや溶着などの方法により、シール層４・４どうしで相互に融着できることが求められる。
【００２２】
袋２は、図３に示すような四角形状の一枚物のフィルム５を袋基材として、これを貼り合わせてなる。袋２は、フィルム５の幅方向の両端辺６・６を重ねた状態で、端辺６の近傍を、長尺方向に熱溶着してなるセンターシール部７と、フィルム５の長尺方向の両端辺８・８の近傍を、幅方向に熱溶着してなるエンドシール部９・９とを有し、図１に示すようにスティック袋状に形成されている。センターシール部７には、ローレット状にシール加工を施してある。長尺方向の端辺８・８は、ノッチ状にカットされている。
【００２３】
この種の包装体をティッシュごと電子レンジで加熱処理すると、ティッシュから発生した水蒸気で内圧が急激に上昇し、袋の限界強度を内圧が超えると、袋が大きな破裂音を伴って爆発することがある。そこで本発明では、シール層４・４どうしの接着部分に剥離強度の小さな弱接合部を設けて、袋２の内圧が大きくなる前に弱接合部が先破れして、袋２が爆発的に破裂するのを防いでいる。本実施例では、センターシール部７の全体を弱接合部とし、加熱処理時の早い段階で、センターシール部７のいずれかの溶着部分に剥離が生じ、この剥離部分から水蒸気等の内部気体が袋２の外部に放出されるようにしている。
【００２４】
より詳しくは、上記のシール層４をイージーピール性を示すフィルムとしてある。この種のイージーピール性を示すフィルムは、シール層４の剥離開封の態様により、凝集剥離、層間剥離、界面剥離の３つのタイプに分類される。それらのうち、凝集剥離タイプとは、シール層４の凝集力（材料自体の強度）が、その隣接層との接着力に対してあまりに小さく、シール層４自身が破壊されて剥離するものをいう。層間剥離タイプとは、シール層４と隣接する複合層との間で剥離が起こるものをいう。界面剥離タイプとは、ヒートシール条件等を調整して、剥離強度を調整したものをいう。
【００２５】
シール層４のイージーピールの安定性、剥離性などの特性を考慮すると、凝集剥離タイプ又は層間剥離タイプが最も好ましい。これは、界面剥離タイプは、シール条件、使用条件、経時的な変化などで強度変化が起き易く、従って、他の二種に比べてシール安定性や強度安定性に劣るからである。尤も本発明においては、界面剥離タイプのフィルムも使用できる。
【００２６】
凝集剥離タイプのシール層４の構成としては、ポリエチレン系とポリブテンのブレンド物や、ポリエチレン系とポリプロピレン系のブレンド物などを挙げることができる。層間剥離タイプのシール層４の構成としては、ポリプロピレン系層とポリエチレン系層などを挙げることができる。シール層４・４どうしの剥離強度は、耐破袋性と爆発性を考慮し、２．０〜８．０Ｎ／１５ｍｍ好ましく、４．０〜６．０Ｎ／１５ｍｍが特に好ましい。
【００２７】
剥離強度は、ＪＩＳ　Ｚ　０２３８（１９８１）密封軟包装袋の試験方法に準じ、センターシール部７に対して１８０°剥離を行ったときの応力値（単位ｋｇｆ／１５ｍｍ）で示す。具体的には、図４に示すごとく、センターシール部７からシール部分はつけたまま、センターシール部７の方向と直交する方向に１５ｍｍ幅のサンプル１１を切り出し、該センターシール部７を中心にフィルムが１８０°の角度になるようにサンプル１１を開き、一方の端部を応力測定器（プシュプルゲージ：ＡＩＫＯＨ　ＥＮＧＩＮＥＥＲＩＮＧ社製）の把持部１２に固定し、他方の端部を可動部１３に固定する。応力の測定は、上記１８０°の角度を保ちながら、可動部１３を３００±２０ｍｍ／分の速度で引っ張り、センターシール部７に剥離が生じたときの値を測定器から読みとり剥離強度とする。ここでは、図１に示すごとく、中央部と左右両端部の三箇所からサンプル１１を切り取り、これらの平均値をセンターシール部７の剥離強度とした。
【００２８】
本発明では、弱接合部の剥離強度の好適な数値範囲は以下の手順で求めた。すなわち、センターシール部７の剥離強度の異なるＮｏ．１〜Ｎｏ．９の袋２に対して、爆発回避性、破壊耐性、加熱処理時におけるウエットティッシュ１の蒸し具合の３点を評価し、剥離強度の好適な数値範囲を決定した。ここでのフィルム５は、凝集剥離タイプのシール層４（東セロ（株）製）を含むものを用いた。
【００２９】
表１に、試験結果と評価結果を示す。なお、同表には、上記の測定器による計量単位である「ｋｇｆ／１５ｍｍ」を記載し、平均値の欄において国際単位である「Ｎ／１５ｍｍ」を併記する。因みに、計量単位から国際単位への変更は、「１ｋｇｆ／１５ｍｍ」＝「９．８Ｎ／１５ｍｍ」として計算した。
【００３０】
【表１】
2004123187.tif 000003
【００３１】
表１のＮｏ．２〜Ｎｏ．８より、センターシール部７、すなわち易開封部の好適な剥離強度の数値範囲は、２．０〜８．０Ｎ／１５ｍｍの範囲にあることがわかる。Ｎｏ．１より、剥離強度が２．０Ｎ／１５ｍｍを下回ると、十分な破壊耐性を確保することができない。Ｎｏ．９より、剥離強度が８．０Ｎ／１５ｍｍを上回ると、逃圧が阻害され、急激に上昇した内圧力により、破裂音を伴って袋２が爆発する不具合がある。
【００３２】
さらに、Ｎｏ．３より剥離強度が４．０Ｎ／１５ｍｍを下回ると、蒸ムラが生じ、Ｎｏ．７より剥離強度が６．０Ｎ／１５ｍｍを上回ると、逃圧の際に僅かな破裂音が生じる。以上より、より好ましい剥離強度の数値範囲は、４．０〜６．０Ｎ／１５ｍｍの範囲にあることがわかる。
【００３３】
センターシール部７の全体を易開封部とする必要はなく、部分的に易開封部を設けてもよい。センターシール部７は、ローレットシール加工に代えて、線状シール加工で形成してよい。
【００３４】
（第２実施例）
図５ないし図７は本発明に係る加熱処理用包装体の第２実施例を示す。この実施例に係る包装体は、図５に示すごとく、水分が含浸されたウエットティッシュ１と、プラスチック製の容器２０とからなる。容器２０には、円筒状に丸めたウエットティッシュ１を、５〜１０本入れることを予定している。
【００３５】
容器２０は、上面が開口する容器本体２１と、容器本体２１の開口上面を密封する蓋体２２とからなる。容器本体２１は、半透明のポリプロピレンからなる薄肉のプラスチック成形品であり、円形の底壁２３と、底壁２３の外周から立ち上がる円筒状の周側壁２４とを有する。周側壁２４の上端外周には、水平状のフランジ壁２５が張り出し形成されており、周側壁２４で囲まれた開口上面が、ティッシュの出入口となっている。蓋体２２は、これの外周縁部をフランジ壁２５の上面に接合することにより、出入口の全面を塞いで容器本体２１内を密封する。
【００３６】
蓋体２２は、図５に示すようなガスバリアー層３とシール層４とからなる複合のプラスチックフィルムからなり、その外周縁部がフランジ壁２５の上面に融着される。ガスバリアー層３を複数層有するものであってもよい。フランジ壁２５の上面側の幅方向の中央部には、微小な凸条２６が全周にわたって形成してあり、蓋体２２は、この凸条２６において全周にわたり線状にヒートシールされる。詳しくは、図６に示すごとく、蓋体２２をフランジ壁２５に重ねた状態で、ヒートシーラー２７で凸条２６を上方から押圧して、蓋体２２を凸条２６の上面に接合している。これにより、凸条２６が開封案内となって、蓋部２２を手で円滑かつ容易に開封することができる。
【００３７】
この第２実施例では、蓋体２２と凸条２６との接合部３０の全体を弱接合部とし、電子レンジによる加熱処理時の早い段階で、接合部３０のいずれかの溶着部分に剥離が生じ、この剥離部分から水蒸気が容器の外部に放出されて、容器２０が爆発的に破裂するのを防いでいる。
【００３８】
また、シール層４をイージーピール性を示すフィルムとして、加熱処理時に、シール層４とフランジ壁２５との接合部分で容易に剥離するようにしている。この種のイージーピール性を示すフィルムは、シール層４の剥離開封の態様により、凝集剥離、層間剥離、界面剥離の３つのタイプに分類される。そのうち、凝集剥離タイプとは、図７に示すごとく、シール層４の凝集力（材料自体の強度）が、その隣接層との接着力に対してあまりに小さく、シール層４自身が破壊されて剥離するものをいう。層間剥離タイプとは、シール層４と隣接する複合層との間で剥離が起こるものをいう。界面剥離タイプとは、ヒートシール条件等を調整して、剥離強度を調整したものをいう。
【００３９】
シール層４のイージーピールの安定性、剥離性などの特性を鑑みると、凝集剥離タイプ又は層間剥離タイプが最も好ましい。これは、界面剥離タイプは、シール条件、使用条件、経時的な変化などで強度変化が起き易く、従って、他の二種に比べてシール安定性や強度安定性に劣るからである。
【００４０】
凝集剥離タイプのシール層４の構成としては、ポリエチレン系とポリブテンのブレンド物や、ポリエチレン系とポリプロピレン系のブレンド物などを挙げることができる。層間剥離タイプのシール層４の構成としては、ポリプロピレン系層とポリエチレン系層などを挙げることができる。接合部３０の剥離強度は、耐破袋性と爆発性を考慮し、２．０〜８．０Ｎ／１５ｍｍが好ましく、４．０〜６．０Ｎ／１５ｍｍが特に好ましい。
【００４１】
接合部３０にかかる剥離強度は、先の第１実施例と同様の方法により測定した。すなわち、剥離強度の異なる容器２０を複数種類用意し、各容器２０の接合部３０から数個のサンプルを切り出し、各サンプルに対して１８０°剥離の際の応力の値（単位ｋｇｆ／１５ｍｍ）を測定して、それら平均値をとって、容器２０ごとの剥離強度を算出した。そして、各容器２０に対して、耐破袋性と爆発回避性を評価して、剥離強度の好適な数値範囲を決定した。
【００４２】
その結果、接合部３０の剥離強度は、２．０Ｎ／１５ｍｍ以上、８．０Ｎ／１５ｍｍ以下が好適であることがわかった。２．０Ｎ／１５ｍｍを下回ると、十分な密封性を確保することができなかった。剥離強度が８．０Ｎ／１５ｍｍを上回ると、逃圧が阻害され、容器２０の強度の限界まで上昇した内圧力により、容器２０が破裂する問題があった。
【００４３】
さらに、剥離強度が４．０Ｎ／１５ｍｍを下回ると、蒸ムラが生じた。剥離強度が６．０Ｎ／１５ｍｍを上回ると、逃圧の際に僅かな破裂音が生じた。以上より、より好ましい剥離強度の数値範囲は、４．０〜６．０Ｎ／１５ｍｍの範囲にあることがわかった。
【００４４】
この第２実施例においては、接合部３０の全体を弱接合部としていたが、接合部３０の一部に弱接合部を形成してもよい。蓋体２２とフランジ壁２５との接合は、図８に示すごとく、先端が二股のヒートシーラー２７により行うことができる。これによっても、ヒートシーラー２７により凹凸線が形成され、該凹凸線が開封案内となって、手で円滑かつ容易に開封することができる。
【図面の簡単な説明】
【図１】第１実施例にかかる加熱処理用包装体の平面図である。
【図２】加熱処理用包装体の縦断面図である。
【図３】第１実施例にかかる袋基材の展開図である。
【図４】弱接合部の剥離強度の測定方法を説明する図である。
【図５】第２実施例にかかる加熱処理用包装体の縦断側面図である。
【図６】弱接着部のヒートシール方法を説明する図である。
【図７】凝集剥離タイプのイージーピールフィルムの剥離態様を示す図である。
【図８】別実施例にかかるヒートシール方法を説明する図である。
【符号の説明】
１　ウエットティッシュ
２　袋
３　ガスバリアー層
４　シール層
５　フィルム
７　センターシール部
９　エンドシール部
２０　容器
２１　容器本体
２２　蓋体
２５　フランジ壁
２６　凸条
３０　接合部
【図１】
2004123187.tif 000004
【図２】
2004123187.tif 000005
【図３】
2004123187.tif 000006
【図４】
2004123187.tif 000007
【図５】
2004123187.tif 000008
【図６】
2004123187.tif 000009
【図７】
2004123187.tif 000010
【図８】
2004123187.tif 000011